(57)【特許請求の範囲】
【請求項１】
溶媒に溶存するアンモニウムジニトロアミドを含む溶液から、自然核形成及び結晶成長によってアンモニウムジニトロアミドを結晶化させる方法において、前記自然核形成中における前記溶媒の粘度が０．２５Ｐａ．ｓ（２５０ｃＰ）以上であることを特徴とする方法。
【請求項２】
前記自然核形成中における前記溶媒の粘度が０．２５Ｐａ．ｓ（２５０ｃＰ）から１Ｐａ．ｓ（１０００ｃＰ）であることを特徴とする請求項１に記載の方法。
【請求項３】
前記自然核形成中における前記溶媒の粘度が０．３Ｐａ．ｓ（３００ｃＰ）から０．６５Ｐａ．ｓ（６５０ｃＰ）であることを特徴とする請求項１に記載の方法。
【請求項４】
前記自然核形成中における前記溶媒の粘度が０．４５Ｐａ．ｓ（４５０ｃＰ）から０．５５Ｐａ．ｓ（５５０ｃＰ）であることを特徴とする請求項１に記載の方法。
【請求項５】
前記自然核形成が、前記溶液の冷却の後に起こることを特徴とする請求項１〜４のいずれか１項に記載の方法。
【請求項６】
前記溶液は、極性プロトン性溶媒及びその混合物から選択されることを特徴とする請求項１〜５のいずれか１項に記載の方法。
【請求項７】
前記溶媒は、グリセロールと１，４−ブタンジオールとの混合物であることを特徴とする請求項１〜６のいずれか１項に記載の方法。
【請求項８】
前記アンモニウムジニトロアミドを含む前記溶液は、硝酸塩イオンを含んでいることを特徴とする請求項１〜７のいずれか１項に記載の方法。
【請求項９】
前記溶液における前記硝酸塩イオンの濃度は、０．１重量％〜０．５重量％であることを特徴とする請求項８に記載の方法。
【請求項１０】
前記硝酸塩イオンは、前記溶液に硝酸アンモニウムを導入した結果得られることを特徴とする請求項８又は９に記載の方法。
【請求項１１】
前記溶液を、前記溶液において自然核形成が起こる熱力学的領域まで冷却する第１ステップ（１ａ＋１ｂ）と、
−前記溶液が溶解度曲線上の平衡に戻るまで、一定に設定された温度で小結晶を生成するために自然核形成及び結晶成長を起こさせる第２ステップ（２）と、
−前記小結晶を回収するステップとを備えていることを特徴とする請求項５〜１０のいずれか１項に記載の方法。
【請求項１２】
前記溶液を、前記溶液において自然核形成が起こる熱力学的領域まで冷却する第１ステップ（１ａ＋１ｂ）と、
−前記溶液が溶解度曲線上の平衡に戻るまで、一定に設定された温度で小結晶を生成するために自然核形成及び結晶成長を起こさせる第２ステップ（２）と、
−小結晶の入った溶液を、前記小結晶が部分的に溶解するように準安定域を維持しつつ、加熱し（３ａ）、その後、溶液を熱力学的な平衡にするため温度を一定に保つ（３ｂ）第３ステップ（３ａ＋３ｂ）とを備え、
前記第３ステップの後に、
−より大きな結晶を生成するために、溶液を準安定域に維持しつつ継続的に冷却を行う第４ステップ（４）と、
−前記より大きな結晶の回収を行うステップとをさらに備えていることを特徴とする請求項５〜１０のいずれか１項に記載の方法。
【発明の詳細な説明】
【技術分野】
【０００１】
本発明は、アンモニウムジニトロアミド結晶を得る方法に関する。
【背景技術】
【０００２】
前記方法によって得られる結晶は、平均アスペクト比（median shape factor in a particle size）が低く、エネルギー物質の形成に適した粒径を有している。以下これについて説明する。
【０００３】
アンモニウムジニトロアミドは、式ＮＨ４Ｎ（ＮＯ２）２で表される。これは、『ＡＤＮ』（アンモニウムジニトロアミド）という名称で知られている。
【０００４】
前記ＡＤＮは、特に、酸化装薬（oxidizing charge）として知られており、塩素を含まず、推進剤組成物における過塩素酸アンモニウムを置換することが可能である。
【０００５】
前記ＡＤＮの合成については、様々な方法が提案されている（これら方法は、Ｗａｎｇ  Ｇｕｏｇｉａｎｇ、Ｃｈｅｎ  Ｈｏｎｇ、及び、Ｍａ  ＹｕａｎｙｉｎｇによってＴｈｅｏｒｙ  Ｐｒａｃｔ．Ｅｎｅｒｇ．Ｍａｔｅｒ．、[Ｐｒｏｃ．Ｉｎｔ．ＡｕｔｕｍｎＳｅｍｉｎ．Ｐｒｏｐｅｌｌａｎｔｓ、Ｅｘｐｌｏｓ．Ｐｙｒｏｔｅｃｈ．]（１９９６）８５―９１（Ｃｈｅｍｉｃａｌ  Ａｂｓｔｒａｃｔ、１２６、１０６１０２）にまとめられている）。
【０００６】
この中で、以下の２つの手法が主に実施されている。
―『ウレタン』手法：ウレタンをニトロ化して処理することによって、Ｎ―ニトロウレタン（ＡＮＵ）のアンモニウム塩を得る。この塩を、継続してＮ２Ｏ５でニトロ化することによって、Ｎ，Ｎ―二硝酸塩化誘導体（Ｎ，Ｎ―ｄｉｎｉｔｒａｔｅｄ  ｄｅｒｉｖａｔｉｖｅ）が形成される。このＮ，Ｎ―二硝酸塩化誘導体を隔離するのでは無く、アンモニアと直接反応させることによって、ＡＤＮを形成し、ウレタンを再生成する（米国特許５７１４７１４記載の手法を参照）。
―『スルファミン酸塩』手法：スルホ硝酸混合物（ｓｕｌｆｏｎｉｔｒｉｃ  ｍｉｘｔｕｒｅ）を用いて、アンモニウムスルファミン酸塩、又は、カリウムスルファミン酸塩を低温でニトロ化し、その後反応媒質を中和して、全体的に濃縮する（米国特許５９７６４８３に記載の手法を参照）。
【０００７】
前記したいずれの手法であっても、その後溶剤の中に得られたＡＤＮを従来の方法（濃縮、非溶媒の添加、及び／又は、冷却等）で結晶化する。得られた粗製ＡＤＮの結晶は、小さな棒状或いは針状である。このような小さな棒状或いは針状の結晶を添付の図１Ａに示す（透過型光学顕微鏡を用いて撮影された写真）。これら結晶のアスペクト比は約１０である。
【発明の概要】
【発明が解決しようとする課題】
【０００８】
このような結晶の形態は、負荷速度（loading rates）が高くなるとすぐに大幅な粘度の上昇があることから、組成の実行性が大きく損なわれ、ＡＤＮそのものの生産が困難となる。
【０００９】
前記技術的課題に鑑みて、エネルギー物質の形成に好適な粒径を有する略球状のＡＤＮ成分を得るための方法がいくつか記載されている。特に推奨されているのは、結晶を球状の顆粒に変換する方法である。これは、当業者に『小球』と呼ばれている。前記『小球』（球状の顆粒）は、以下のいずれかの方法によって得られる。一つは、ＡＤＮを非溶媒液に溶かし、よく撹拌して急激に冷却する方法である。もう一つは『小球化』塔（“ｐｒｉｌｌｉｎｇ”  ｔｏｗｅｒ）を用いて、この中を通る気流に溶けたＡＤＮを噴霧する方法である。
【００１０】
前者は『浮遊状態での小球化』（“ｐｒｉｌｌｉｎｇ  ｉｎ  ｓｕｓｐｅｎｓｉｏｎ”）と呼ばれ、特にＷＯ―Ａ―９９／２１７９４において記載されており、後者の方法は、ＷＯ―Ａ―９７／４７５７１、及び、ＷＯ―Ａ―９９／０１４０８に記載されている。
【００１１】
しかし、いずれの方法も満足出来るものではない。
【００１２】
―溶融結晶化とも呼ばれる『浮遊状態での小球化』は、目的とする粒径を設定した場合、１回当たりの処理量が数キログラム以上になると困難になる。
【００１３】
―塔内で『小球化』を行う際には、溶融したＡＤＮを扱うことになるが、この化合物は融点以上で不安定となる。局所的な過熱や物質の蓄積によって事故が引き起こされることもある。
【００１４】
別の方法がフランス特許出願ＦＲ２８８４２４４に記載されている。前記別の方法によると、（結晶化）添加物としてＡＤＮの晶癖（crystal habit）の調整剤を用いることによって、より形成に適した新規な形状の結晶を生成することが可能となる。この方法は、新規で効果的であるが産業レベルでの実施が想定しにくい。この方法によって得られた結晶を添付の図１Ｂ（透過型光学顕微鏡を用いて撮影された写真）に示す。アスペクト比は５以下である。
【００１５】
このようなＡＤＮ結晶形成の技術的な課題に鑑みて、本発明者は、単純な結晶化によって、エネルギー物質の形成に適した粒径を有する（ほぼ）球状のＡＤＮ結晶を得ることが不可能とする当業者とは違う観点から、全く新規で革新的な解決策を提案する。この解決策では、前記粗製結晶の状態を調整するというものではなく、結晶化に化学添加物としての晶癖改質剤を用いるというものでもない。本解決策は、選択粒径範囲が例えば数ミクロンから数百ミクロンの（ほぼ）球状の（球状、又は、略球状の）結晶が得られるように結晶成長の条件を調整することによるものである。
【００１６】
新規な形を有する結晶を生成するために、結晶成長の条件を変更することそのものは革新的なものではない。問題となる条件とは、例えば溶媒の性質であり、特に結晶化のために原子を移動・統合させる相対的な速度を調整するための粘度、溶解度図における溶液の平衡をずらすための温度サイクル、不純物の存在、撹拌等があり、当業者はこれら条件を把握している。しかし、このような条件の変更については記述がないばかりか、本発明者が知る限りでは、ＡＤＮ結晶形成における前記課題の解決のためにこれら条件を調整することがあまりない。
【００１７】
この点について、非常に驚くことに、ＡＤＮ結晶化工程に、結晶のアスペクト比の低減及び粒径の調整を盛り込むことが可能であることが、本発明者らによって示された。
【課題を解決するための手段】
【００１８】
従って、本発明は、溶媒に溶存するアンモニウムジニトロアミド（ＡＤＮ）を含む溶液から、自然核形成（spontaneous nucleation）及び結晶成長によってＡＤＮを結晶化させる方法に関する。前記方法は、自然核形成中における前記溶媒の粘度が０．２５Ｐａ．ｓ（２５０ｃＰ）以上であることを特徴とする。
【００１９】
本明細書において、本発明の結晶化方法では、自然核形成中における溶媒の粘度が０．２５Ｐａ．ｓ（２５０ｃＰ）〜１Ｐａ．ｓ（１０００ｃＰ）の間であるとの具体的な記載があるが、何らこれに限定されることはない。前記溶媒の粘度は、０．３Ｐａ．ｓ（３００ｃＰ）〜０．６５Ｐａ．ｓ（６５０ｃＰ）であることが好ましく、より好ましくは、０．４５Ｐａ．ｓ（４５０ｃＰ）〜０．５５Ｐａ．ｓ（５５０ｃＰ）である。
【００２０】
尚、前記粘度（Ｐａ．ｓ及びｃＰ（＝ｃｅｎｔｉＰｏｉｓｅｓ））は、Ｂｒｏｏｋｆｉｅｌｄ社製の粘度計を用いて計測したものである。
【００２１】
本発明の結晶化方法は、結晶種の導入を必要としない。溶媒に溶け込んだ状態のＡＤＮを含む溶液から、結晶化が行われる。問題となる核化は自然に発生させる。
【００２２】
特徴的なのは、本発明の方法では、粘性の媒体内にＡＤＮ結晶が現れる（前記参照）。ＡＤＮ結晶が現れ、（一度に、又は、数回に分けて）成長し、（小さい状態、又は、より大きく成長した状態で（下記参照））前記媒体から回収される。
【００２３】
自然核形成の後、結晶の成長が始まる。この際、結晶化が進行しているときの溶媒の粘度によって、結晶の成長は全体的に拡散した状態で進行する（つまり、結晶を成長させる物質の移動が結晶成長を制限する現象であり、この物質の移動はシャーウッド数で表すことが出来る）。拡散した状態で結晶成長を調整することによって、望ましい粒径を有する（ほぼ）球状の結晶がえられるということが本発明者によって示された（またこのような結晶成長はある程度制御可能である。下記参照）。本発明では、自然核形成の後、溶媒の粘度を管理することによって前記調整を行う。
【００２４】
本発明によるＡＤＮ結晶生成方法は、従来の結晶化方法において、『新規な』結晶化（自然核形成の始めから、粘性の媒体内で全体的に拡散した状態で結晶化を進行させる）を行う。核化及び結晶成長は、具体的には以下のような従来の方法によって行われる。（例えば、溶媒を蒸発させることによって）溶液におけるＡＤＮの濃度を高くする。前記溶液にＡＤＮ用の非溶媒を添加する。前記溶液を冷却する。これら方法のいずれか一つが採用されることが好ましいが、前記方法の少なくとも２つを順次、或いは、同時に行うことが好ましいことは言うまでもない。
【００２５】
結晶化の方法としては、冷却による結晶化が好ましい。従って本発明の方法では、（溶媒に溶存するＡＤＮを含んだ）溶液を冷却した後に核化の工程が行われることが好ましい。
【００２６】
このような冷却による結晶化は、当業者であれば充分に調整可能である。前記溶液の平衡は、当該溶液の溶解域、準安定域、及び、自然核形成域へと順次移行する。
【００２７】
言うまでも無く、前記方法における溶媒とはＡＤＮの溶媒である。公知のＡＤＮ結晶化溶媒から経験則に基づいて選択される。溶媒は、溶存するＡＤＮの核化が発生する温度で、要求される粘度を有する必要がある。
【００２８】
前記溶媒は、一般的に極性プロトン性溶媒、及び、その混合物の中から（本発明において所望の粘度範囲となるように）選択される。前記溶媒は、アルコールであることが好ましく、例えばグリセロール、１，４―ブタンジオール、又は、アルコール混合物、特にグリセロールと１，４―ブタンジオールとの混合物が挙げられる。本出願では、５０容量％のグリセロール及び、５０容量％の１，４―ブタンジオールを含む混合物の使用が最も推奨される。
【００２９】
本発明の方法の好ましい変形例では、前記した溶媒に粗製ＡＤＮを高温（一般的に６０℃）で溶解し、その後溶液を冷却する。この冷却に伴って溶媒の粘度が上昇する。溶液を攪拌することによって、溶液を均一にして結晶の沈殿を防ぐ。このように溶液を撹拌すると、レオロジー的流動化（rheological fluidization）によって、前記溶媒を凝固点より低く冷却することが可能となり、前記溶媒の粘度を本発明の方法で要求される粘度範囲にすることが可能となる。溶存するＡＤＮは、溶媒の粘度が本発明で要求される範囲になって初めて結晶化する。
【００３０】
本発明者はさらに、溶存するＡＤＮの核化温度を調整する別の条件を見出した。これによって、溶液の準安定域を広げることが可能になり、適した粘度を有する溶媒（ＡＤＮの結晶化が進行しているときの、粘度が一般的に２５０〜１０００ｃＰの溶媒）の選択肢が広がった。前記別の条件とは、即ち、硝酸塩イオン（ＮＯ３-）を（一般的に０．１質量％〜０．５質量％という少量）によって、ＡＤＮ核化温度を下げるということである。つまり、（所定の冷却率で比較した場合の）溶液の準安定域を広げるということである。従って、硝酸塩イオンによって、溶存するＡＤＮの核化温度を調整して、核化温度を前記方法で要求される溶媒の粘度が達成される低い温度に対応させることが可能となる（一般的に２０℃〜０℃）。硝酸塩イオンは、溶液に導入される粗製ＡＤＮの材料の不純物として含ませてもよく、及び／又は、前記溶液に別途添加してもよく、好ましくは、硝酸アンモニウムを溶液に添加する。  
【００３１】
本発明の方法の第１の変形例によると、少なくとも継続的な溶液の冷却、及び、結晶成長段階が含まれている（ここで冷却とは、自然な核化を可能するものであり、これによる熱の放出に関わらず、結晶が生成される間粘度を維持出来るように、その後核化温度を維持することが好ましい）。この場合、得られた結晶の平均アスペクト比が１以上１．５未満である。これら結晶の平均粒径（median diameter）は一般的に１００μｍである。また、これらは小ファセット結晶（small faceted crystal）であり、これらの面が同じ速度で成長することによって（ほぼ）球状の形に形成される。
【００３２】
本発明者はさらに、本結晶化方法において溶液の冷却が行われる場合、溶液に温度サイクルを持たせることによって、より大きな粒径を有しエネルギー物質の形成に特に適した、結晶を得ることができることを立証した。これら結晶もまた平均アスペクト比が１以上１．５未満であった。これら結晶の平均粒径は、１００μｍ以上であり、一般的には１００μｍ〜４００μｍであった。従って、より大きな（ほぼ）球状の結晶を得ることができた。
【００３３】
本発明の方法によって得た結晶について、言及した『アスペクト比』条件は、結晶の最大フェレット径（Ｆeｒｅｔ  ｄｉａｍｅｔｅｒ）に対する最小フェレット径の比である。前記最大フェレット径は、結晶の互いに対向する側面に係る二本の平行な接平面間の距離が最大なものに対応し、前記最小フェレット径は、結晶の互いに対向する側面に係る二本の平行な接平面の間の距離が最小のものに対応する。
【００３４】
前記温度サイクルは、４つのステップからなる。
―第１ステップでは、前記溶液を冷却することによって準安定域を超えて、自然核形成の熱力学的領域に到達する。  
―第２ステップでは、自然核形成及び結晶成長が起こり、溶液が溶解度曲線における平衡状態になるまで、一定温度で小さな結晶が生成される。
（これら最初の２つのステップは、上で述べた本発明の方法の第１変形例に対応する。）
―第３ステップでは、溶液内の小結晶を部分的に溶解させるために、準安定域を維持しつつ前記溶液を加熱し、その後、溶液の熱力学的な平衡状態となる温度に維持する。
―第４ステップでは、より大きな結晶を得るために、溶液を準安定域に維持しつつ継続的に冷却を行う。
【００３５】
よって、本発明の方法は、
冷却を行う第１ステップと、
自然核形成と小結晶の生成を行う第２ステップと、  
小結晶の回収（第１変形例の方法）、又は、小結晶を加熱によって部分的に溶解させ、溶液の熱力学的な平衡状態となる温度に維持する第３ステップとを備え、第３ステップの後に、
より大きな結晶を生成するために、冷却を行う第４ステップと、
前記より大きな結晶の回収を行う（本発明の第２変形例の方法）。
【００３６】
結晶の回収は一般的に濾過によって行われる。
【００３７】
一般的に、前記方法の特異性は、第２ステップの最初の部分、好ましくは第２ステップの最初の部分と第１ステップ（冷却）の終わりの部分とによって表現されていることがわかる。
【００３８】
さらに、具体的には、前記した温度サイクル本発明の方法（より大きな結晶が得られる第２変形例）では、一般的に、より大きな結晶が成長過程において急速に沈殿しないように、また、翼端による剪断が抑制されるように、撹拌条件が適切に設定される。前記剪断が結晶の亀裂の原因になり、好ましくないことは言うまでもない。但し、ある程度の摩耗は、結晶を（ほぼ）球状に形成するために都合がよい。攪拌条件は、溶液の正確な特性、設備の幾何学的条件（溶液を保持する槽の形状や容積、攪拌機の形状）によって設定されるものであり、状況に合わせた条件に設定される。この条件の設定、最適化については当業者が適宜設定できる範囲である。本発明の結晶化方法は、層流が生じるように撹拌された（粘性をもつ）媒体の中で行うことが好ましい。
【００３９】
前記方法（高粘性の溶媒内で核化及び結晶成長が行われる前記溶液内での結晶化方法）によって得られたＡＤＮ結晶は、優れた結晶形状を有する。前記結晶は、平均アスペクト比が１以上１．５未満であることを特徴とする。
【００４０】
このような、アスペクト比を有するＡＤＮ結晶は、特に、平均粒径が１００μｍ未満のもの（前記第１変形例によって得られる、小ファセット結晶）、又は、平均粒径が１００μｍ以上のもの、一般的には１００〜４００μｍ（前記第２変形例によって得られる（ほぼ）球状の結晶）のものがある。中でも、平均粒径が１００〜４００μｍの結晶が特に好ましい。
【００４１】
当業者であれば以上の記載からわかるように、前記ＡＤＮ結晶は、エネルギー物質、特に推進剤や爆発性のエネルギー物質の生産に非常に有利である。
【００４２】
エネルギー物質というのは、エネルギー又は非エネルギーバインダ内にエネルギー装薬が含まれており、エネルギー装薬の少なくとも１部（又は、全体）が上で述べた（前記方法によって得られた）結晶を含んでおり、この結晶はエネルギー物質に好適である。
【００４３】
前記エネルギー物質における前記結晶の含有量は高く、好ましくは３０重量％であり、より好ましくは５０重量％である。これまでの経験から、エネルギー物質における前記結晶の含有量は７０重量％まで可能である。
【発明の効果】
【００４４】
本発明の結晶化方法によれば、高い含有量でエネルギー物質に使用出来るＡＤＮ結晶を得ることが出来る。
【図面の簡単な説明】
【００４５】
本発明の方法とその生成物を、添付の図面と以下に示す実施例によって以下に説明する。
【図１Ａ】既に述べたとおり、透過型光学顕微鏡で見た従来例におけるＡＤＮ結晶を示しており、『小さな棒状』又は『針状』のＡＤＮ結晶を示す。
【図１Ｂ】既に述べた通り、透過型光学顕微鏡で見た従来例におけるＡＤＮ結晶を示しており、（フランス特許出願２８８４２４４に記載のとおり）添加物としての晶癖改質剤を用いて得られたＡＤＮ結晶を示す。
【図２Ａ】透過型光学顕微鏡で見た以下に示す実施例１によって得られたＡＤＮ結晶を示しており、図２Ａは、本発明に従って（硝酸塩イオンを添加して）得られた結晶を示しており、図２Ｂは、硝酸塩イオンを添加せずに（本発明の条件以外で）得た結晶を示している。
【図２Ｂ】透過型光学顕微鏡で見た以下に示す実施例１によって得られたＡＤＮ結晶を示しており、図２Ａは、本発明に従って（硝酸塩イオンを添加して）得られた結晶を示しており、図２Ｂは、硝酸塩イオンを添加せずに（本発明の条件以外で）得た結晶を示している。
【図３】平均粒径が１００μｍ以上のＡＤＮ結晶を得るための冷却温度サイクルを示す。
【図４】平均粒径が１００μｍ以上のＡＤＮ結晶を得るための冷却温度サイクルを示す。
【図５Ａ】走査型電子顕微鏡を使って異なる倍率で見たＡＤＮ結晶を示しており、以下に示す実施例２によって得られた粒径が１００μｍ〜４００μｍのＡＤＮ結晶を示す。
【図５Ｂ】走査型電子顕微鏡を使って異なる倍率で見たＡＤＮ結晶を示しており、以下に示す実施例２によって得られた粒径が１００μｍ〜４００μｍのＡＤＮ結晶を示す。
【図６】図６は、図５Ａ及び図５Ｂに示される実施例２によって得られたＡＤＮ結晶の粒径曲線を示す。
【発明を実施するための形態】
【００４６】
＜実施例１＞
本実施例１では、２リットル程度の反応槽を用いて、平均粒径が３５μｍ程度の小結晶を生産する。
【００４７】
容積が２リットルの反応槽に、４００ｇの粗製ＡＤＮ、及び、硝酸アンモニウムから得られる１．２８ｇの硝酸塩（硝酸塩＋０．３２％）を、最初に６０℃で２５０ｍｌの１，４―ブタンジオールと２５０ｍｌのグリセロールとの混合物に溶解する。
【００４８】
撹拌には、Ｅｋａｔｏ（登録商標）社製の４枚羽根シャフトＶｉｓｃｏｐｒｏｐを使用した。シャフトの回転速度は、３５０ｒｐｍに設定した。撹拌レイノルズ数は１８６で、単位容積（Ｐ／Ｖ）当たりの電力損は０．４Ｗ／ｌであり、シャフト（Ｖｐ）の周速度は１．４６ｍ．ｓ-1であった。このような条件下で、相対的ポンプ流量（Ｑｐ／Ｖ）は２００％に設定した。
【００４９】
これらの値は理論上、結晶を破損すること無く浮遊状態にすることを可能とする撹拌条件である。シャフト（Ｅｋａｔｏ（登録商標）社製Ｖｉｓｃｏｐｒｏｐ、又は、Ｏｐｔｉｆｏｉｌ３Ｐ又は４Ｐ羽根車）の選択は、その形状から粘性媒質を適度な剪断具合で効果的に撹拌することが可能となるため重要である。反応槽の底における流体の速度は早く、これによって最適な結晶の浮遊状態が可能となる。最適な熱交換を可能とする流体が壁を上昇する軸流速度についても同様のことが言える。
【００５０】
その後、反応槽内の溶液は、二段階に分けて継続的に冷却される。第１ステップは、急速な冷却であって６０℃から２５℃まで１時間で急速に冷却する。第２ステップは、第１ステップほど際立ったものではなく、２５℃から核化温度の３℃まで１時間３０分かけて冷却する。第３ステップでは、温度が３℃に維持される。この段階では、核化による発熱を吸収することによって、低温を維持し、結晶成長が進行している間の溶媒の粘度を要求される粘度に維持する。
【００５１】
ＡＤＮ結晶は、核化温度の５℃で全体的に拡散した状態で成長し始める。ＡＤＮ核化温度で計測した溶媒の粘度は、０．５Ｐａ．ｓ（５００ｃＰ）であった。
【００５２】
結晶成長が終了すると、気体圧力（圧縮空気又は窒素）をかけて単板式フィルターで濾過される。
【００５３】
図２Ａは、光学顕微鏡で見た本実施例によって得られたＡＤＮ結晶の写真である。前記結晶の平均粒径は、約３０〜４０μｍであった。肉眼で見た結晶の外観はまるく、粗製ＡＤＮからかなりかけ離れたものであった。
【００５４】
尚、本実施例において溶液内の硝酸塩イオンの存在は必須であり、この硝酸塩イオンによってＡＤＮ核化温度が引き下げられる。本実施例と同じ条件で、溶液に硝酸塩イオンを添加しなかった場合、ＡＤＮ核化温度は約２０℃と高く、この温度では溶媒の粘度が充分でなく（〜０．１８Ｐａ．ｓ（１８０ｃＰ））、拡散状態が実現出来ず、球状の外観を有する結晶を得ることができない。図２Ｂは、硝酸塩イオンが添加されなかった以外は、本実施例と同じ手順で生成された結晶を示しており、非球状である。
【００５５】
＜実施例２＞
本実施例は、本発明の方法の中規模の実施例であり、平均粒径が１００〜４００μｍの略球状のＡＤＮ結晶を得る前記方法の産業での可能性を示すものである。
【００５６】
容積が５ｌの反応槽に、７００ｇの粗製ＡＤＮ、及び、硝酸アンモニウムから得られる硝酸塩イオン２．４５ｇ（硝酸塩＋０．３５％）を、最初６０℃で、容積比５０／５０の１，４―ブタンジオールとグリセロールの混合物に溶解する。
【００５７】
本実施例において、粒径の大きな結晶を得るためには、結晶の成長段階で大きな結晶がすぐに沈殿しないように、撹拌条件を適切に設定しなければならない。撹拌条件は、溶液の正確な性質、及び、装置の幾何学的パラメータ（溶液を入れる槽の形状及び容積、攪拌機の形状寸法）によって異なり、状況に応じて当業者が適宜設定するものである。攪拌条件が正常に管理されていることを確認するためには、反応槽で使用する原位置粒径計測プローブ（例えば、Ｍｅｔｔｌｅｒ  Ｔｏｌｅｄｏ社製の、Ｌａｓｅｎｔｅｃ（登録商標）原位置プローブ）が非常に便利である。また、この種の原位置計測器を使用すれば、結晶化工程が正常に進んでいることを確認することを出来る。
【００５８】
ここに記載する具体的な例では、前記反応槽はまたＥｋａｔｏ（登録商標）社製の４枚羽根シャフトＶｉｓｃｏｐｒｏｐと、４枚のバッフルを備えている。
【００５９】
撹拌速度５００ｒｐｍで、単位容積（＞０．５Ｗ／Ｌ）当たりの電力損と、シャフトによって生成される適正な剪断力（Ｖｐ〜２ｍ．ｓ-1）との理論上良好な妥協点が見出せた。
【００６０】
エネルギー物質に非常に適した大きな寸法の結晶を得るために、溶液の冷却に対して、複雑だが完全に統制された温度サイクルを持たせる。当該温度サイクルは、４つのステップからなり、各ステップがそれぞれに結晶化を制御するための明確な目的がある。これら４つのステップにおいて反応槽を調整するための温度を図３に示す。図４は、前記４つのステップにおいて、溶液が到達する溶解度図上の状態を示す。
【００６１】
前記４つのステップについて以下に説明する。
【００６２】
ステップ１、
第１ステップ１では、サブステップ１ａと１ｂとの２段階に分けて冷却が行われる。
【００６３】
第１サブステップ（１ａ）は、比較的急激な直線状の冷却（３５℃／ｈ）に対応しており、これによって全体的な運転時間を短縮することが可能となる。実際、第１冷却１ａにおいて過飽和状態となっても、準安定域が継続する。
【００６４】
第２冷却サブステップ（１ｂ）は、直線状だが比較的緩やかな冷却（１２．５℃／ｈ）であり、自然核形成温度に達するまで続く。自然核形成温度は、洗練された方法にそって、或いは、原位置計測によって判定される。
【００６５】
本実施例においては、自然核形成が起こる温度は５〜６℃である。前記核化は、比較的熱を発し突発的であるので、冷却が緩やかな冷却であれば制御し易い。計測によると、ＡＤＮ自然核形成温度での溶媒の粘度は０．５Ｐａ．ｓ（５００ｃＰ）である。
【００６６】
ステップ２、
ステップ２では、温度を維持することによって、溶液を熱力学的な平衡状態に戻す。設定温度は一定だが、実際には核化反応の発熱により、設定温度より若干高くなる。
【００６７】
結晶成長は、媒体の粘度によって全体的に拡散した状態で起こる。核化は比較的活発に起こり、極小（＜１０μｍ）の結晶が得られる。
【００６８】
ステップ３
ステップ３は、２つのサブステップ３ａと３ｂからなる。
【００６９】
ステップ３ａでは、溶液を加熱することによって、溶液内の結晶を部分的に溶解させる。ステップ３ｂは、温度維持であり、これによって溶液が熱力学的な平衡状態に戻ることが出来る。
【００７０】
ステップ４、
ステップ４は、適度な直線的な冷却（１０℃／ｈ）であり、これによって正常に結晶の成長が促される。また同時に、準安定域における溶液の平衡状態を、極力溶解度曲線に近づけることができる。
【００７１】
粒径の原位置計測を行って観察した結果、最終的な冷却用傾斜（１０℃／ｈ）が結晶成長にとってよいこと、撹拌シャフトによる正常な剪断が可能であること、及び、浮遊状態が均一に継続するということが確認された。
【００７２】
濾過・洗浄後の、回収歩留まりは約５０％である。回収された結晶の外観は、肉眼で確認する限り粗製ＡＤＮのそれとは異なっていた。回収されたＡＤＮ結晶は無色であり、あまり断片化しておらず、凝集しにくいものであった。
【００７３】
回収された結晶は、図５Ａ及び５Ｂに示す走査型電子顕微鏡で撮影した写真の通り、球状の形状をしている。前記結晶の平均アスペクト比は、１〜１．５である。
【００７４】
図６を参照すると、前記回収された結晶の（容積）平均粒径ＤＶ５０は２２６μｍであり、得られた生成物は適度に拡散しておりＤＶ１０＝１１５μｍとＤＶ９０＝３８０μｍとの間である。
【図１Ａ】
0005541635.tif 000002
【図１Ｂ】
0005541635.tif 000003
【図２Ａ】
0005541635.tif 000004
【図２Ｂ】
0005541635.tif 000005
【図３】
0005541635.tif 000006
【図４】
0005541635.tif 000007
【図５Ａ】
0005541635.tif 000008
【図５Ｂ】
0005541635.tif 000009
【図６】
0005541635.tif 000010